(57)【要約】【課題】  電圧（Ｖ）と電流（Ｉ）との相関度が現像装置の特性に応じて異なる各相関度を十分満たし、特に１００Ｖ〜１０００Ｖの領域で優れた印刷結果を実現する半導電性ゴムロール及びそれを備えた現像装置を提供する。【解決手段】  導電性軸体の周囲に半導電性の層を二層以上同心円筒状に重ねており、直接接し合う二つの層の内側層の抵抗値が５．０×１０４Ωから１．０×１０１０Ωの範囲であり、その外側の層の抵抗値が前記内側層の抵抗値に対して１．０×１０−６倍から２．０×１０−１倍である半導電ロールを設ける。そのような半導電ロールを現像装置に設置する。【選択図】    なし【特許請求の範囲】
【請求項１】
導電性軸体の周囲に半導電性の層を断面同心円状に二層以上円筒状に重ねており、印加電圧１００〜１０００Ｖの電圧域で測定した場合、直接接し合う二つの層の内側層の抵抗値が５．０×１０４Ωから１．０×１０１０Ωの範囲であり、その外側の層の抵抗値が前記内側層の抵抗値に対して１．０×１０−６倍から２．０×１０−１倍であることを特徴とする半導電性ゴムロール。
【請求項２】
少なくとも上記内層には、カーボンブラックをゴム中に含む組成物を、半導電性を得るために用いており、
少なくともそのカーボンブラックは、平均粒子径７０ｎｍ以上３５０ｎｍ以下であり、かつＤＢＰ吸油量が２０ｍｌ／１００ｇ以上６３ｍｌ／１００ｇ以下であり、
ゴム中でのカーボンブラック含有量は、１０質量％以上４５質量％以下であることを特徴とする請求項１記載の半導電性ゴムロール。
【請求項３】
請求項１又は２記載の半導電性ゴムロールを備えた現像装置。
【発明の詳細な説明】
【技術分野】
【０００１】
この発明は、導電性変化に電圧依存性が小さい半導電性ゴムロール及びそれを備えた現像装置に関する。
【背景技術】
【０００２】
画像形成方式にはいくつかある。その中の汎用方式の一つに電子写真方式がある。電子写真方式は、コピー、プリンター、ファクシミリなどの現像装置で主流方式となっている。この方式では、画像形成の中心となるＯＰＣドラム廻りに種々の半導電性部材を使用する。半導電性部材は、ゴムに導電性物質を充填している。これによって、抵抗値が１０３〜１０１０Ω・cmのゴム性部材を形成している。半導電性部材は、帯電、現像、転写などを主目的とするゴムロールやブレードなどとして主に電子写真方式の現像装置に実装している。１００〜１，０００Ｖの高い電圧を加え、微弱電流を流すことが多い。
【０００３】
ゴムロールやブレードなどは、通常、電圧で電流をコントロールする。近年、ＯＡ機器の高性能化に伴い、電流制御に高い厳密性が要求されるようになってきた。例えば複写機などに用いる転写ロールは、ＯＰＣドラムから記録紙へトナーを転写する。転写の際、転写ロールは、感光ドラムとの間で記録紙を挟み、紙の裏面から表面に電圧を印加して紙厚間に微弱電流を流し、電界を形成する。電界の形成に当たって高い精度が要求されている。
【０００４】
通常、記録紙は、１０９Ωcm以上の高抵抗値が要求されている。転写ロールは、こうした高抵抗値を持つ記録紙を通し、トナーに対して電界を付与する。転写ロールは、トナーと逆向きの電界を与える高電圧を正確に印加できなければならない。また、プリンター類の高速化は時代の要求であり、転写速度には、より高速性が求められてきている。高速の転写性を実現するためには、印加電圧はますます高電圧化が避けられないという現状がある。
【０００５】
転写ロールは、トナーに付与する電荷量を電流量でコントロールする。電流量は電圧でコントロールする。高電圧領域では、ゴムロールは、電圧が上がると抵抗が下がる傾向がある。つまり、電圧と電流の相関関係は線形性が乏しく、トナーに付与する電荷量のコントロールは非常に難しいという問題点があった。
【０００６】
こうした点を克服するため、既に本出願人は、仕事関数が4.9ｅＶ以上である導電性物質を、絶縁性物質中に含有する半導電性部材を出願している（特許文献１）。特定のカーボンブラックをシリコーンゴムコンパウンドに所定量含有させたシリコーンゴム組成物を出願している（特許文献２）。特定のカーボンブラックをシリコーンゴムコンパウンドに所定量含有させた半導電性シリコーンゴムスポンジで形成した半導電性シリコーンゴムロールを出願している（特許文献３）。
【特許文献１】特開平10-55117号公報
【特許文献２】特開平11-106657号公報
【特許文献３】特開平11-190328号公報
【発明の開示】
【発明が解決しようとする課題】
【０００７】
上記半導電性部材、シリコーンゴム組成物、シリコーンゴムロールは、いずれも優れた効果を有する。しかし、例えば現像装置などで使用される半導電性ゴムロールに印加する電圧は、同じ高圧範囲であっても現像装置の特性に応じて使用する電圧数値範囲にばらつきがある。印加する電圧値が変われば、電流と電圧との間に要求される相関度は、現像装置の特性に応じて異なる。そういう現実がある。こうした現実を考慮すると、半導電性ゴムロール又はそれを備えた現像装置の場合、一律に高い相関度ではなく、現実の現像装置が用いるそれぞれの電圧領域で適切な相関度を満たすことが重要な課題となる。現実の現像装置が要求する相関度を十分満たせば、従来機種以上に優れた印字効果が発現することが分かった。
【０００８】
この発明は、上記の従来技術の問題点を解決するものであり、現像装置の特性に応じて要求度が異なる電圧と電流との間の必要な各相関度を十分満たし、特に１００Ｖ〜１０００Ｖの領域で優れた印刷結果を実現する半導電性ゴムロール及びそれを備えた現像装置を提供することを課題とする。
【課題を解決するための手段】
【０００９】
この発明は上記の課題を以下の手段で解決した。
【００１０】
請求項１に記載の発明は、導電性軸体の周囲に半導電性の層を断面同心円状に二層以上円筒状に重ねており、印加電圧１００〜１０００Ｖの電圧域で測定した場合、直接接し合う二つの層の内側層の抵抗値が５．０×１０４Ωから１．０×１０１０Ωの範囲であり、その外側の層の抵抗値が前記内側層の抵抗値に対して１．０×１０−６倍から２．０×１０−１倍であることを特徴とする半導電性ゴムロールである。
【００１１】
請求項２に記載の発明は、請求項１に記載の発明に加え、少なくとも上記内層には、カーボンブラックをゴム中に含む組成物を、半導電性を得るために用いており、少なくともそのカーボンブラックは、平均粒子径７０ｎｍ以上３５０ｎｍ以下であり、かつＤＢＰ吸油量が２０ｍｌ／１００ｇ以上６３ｍｌ／１００ｇ以下であり、ゴム中でのカーボンブラック含有量は、１０質量％以上４５質量％以下であることを特徴とする。
【００１２】
請求項３に記載の発明は、請求項１又は２記載の半導電性ゴムロールを備えた現像装置である。
【００１３】
請求項１又は２記載の半導電性ゴムロールは、現実の現像装置が用いる電圧領域で電圧と電流との間で適切な相関度を満たす。
【発明の効果】
【００１４】
この発明は、上記の構成を採ったことから、現像装置の特性に応じて要求度が異なる電圧と電流との間の必要な各相関度を十分満たし、特に１００Ｖ〜１０００Ｖの領域で優れた印刷結果を実現する半導電性ゴムロール及びそれを備えた現像装置を提供できる。
【発明を実施するための最良の形態】
【００１５】
以下、この発明を実施するための最良の形態を説明する。
【００１６】
図１は、この発明の実施の形態のゴムロールの一例を示し、図１（ａ）は、その部分正面図、図１（ｂ）は、（ａ）の横断面図であり、図２は、ゴムロールの抵抗値の測定方法を示す説明図である。
【００１７】
図１に示すように、ゴムロール１は、例えば導電性軸体２の周囲に、少なくとも半導電性シリコーンゴムからなる内側層３と、その外側に半導電性樹脂又はゴムからなる外側層４とが、断面同心円状で円筒状に重なっている。内側層３のシリコーンゴムは、スポンジでもよく、ソリッドでもよい。外側層４のゴムはソリッドを原則とする。導電性軸体２は、鉄、アルミニウム、アルミニウム合金、真鍮等の導電性金属の芯金で形成されている。それらの表面に無電解ニッケルメッキを施したもので形成されていてもよい。熱可塑性樹脂や熱硬化性樹脂で形成された軸状部材に導電性のメッキを施したもので形成されていてもよい。あるいはまた、カーボンブラックや金属粉等の導電性付与剤を配合した樹脂を、軸状に成形したもので形成されていてもよい。導電性軸体２の素材は、物理的に導電性と剛性を持つものであればよい。
【００１８】
内側層３の抵抗値は、５．０×１０４Ω〜１．０×１０１０Ω、その外側層４の抵抗値は、内側層３の抵抗値に対して１．０×１０−６倍〜２．０×１０−１倍である。外側層４の素材抵抗値は、原則として内側層３の素材とは距離を離し、単独で測定した値を用いればよい。内側層３の素材抵抗値も、原則として外側層４の素材とは距離を離し、単独で測定した値を用いればよい。
【００１９】
ゴムロールの抵抗値は、例えば図２に示すような方法によって測定する。ゴムロール１の両端をシリコーンゴムロール支持部材５で回転自在に圧着支持する。ゴムロール１の周面を金属製回転電極７の周面で圧接し、金属製回転電極７の両端は回転電極支持部材６で支持する。導電性軸体２とシリコーンゴムロール支持部材５、および金属製回転電極７と回転電極支持部材６はそれぞれ電気的に接続する。ゴムロール１を、例えば２０ｒｐｍで回転させ、金属製回転電極７をこの回転に従動させる。半導電性シリコーンゴムロール支持部材５と回転電極支持部材６の間に抵抗計８を設ける。電圧を印加し、印加電圧とそのときに流れる電流との関係から抵抗を測定する。シリコーンソリッドゴムの抵抗値も同様の方法で調べることができる。
【００２０】
シリコーンゴムスポンジあるいはシリコーンソリッドゴムの素材は、共に所定の物理的特性を有するカーボンブラックが添加配合してあると好ましい。
【００２１】
カーボンブラックは、平均粒子径が７０ｎｍ〜３５０ｎｍであるとよい。７０ｎｍ未満になると、抵抗値の電圧依存性が高くなる傾向があって余り好ましくない。カーボンブラックの平均粒子径は、上限が３５０ｎｍ程度であり、これ以上の粒径は、これまで余り確認できていない。平均粒子径は、例えばＡＳＴＭＤ３８４９による電子顕微鏡観察で測定される。粒子径は比較的大きく、ストラクチャーは発達していないものがよい。例えば、一般呼称がいうグレードでは、ＳＲＦ、ＦＴ、ＭＴを主体とするとよい。ＳＲＦ、ＦＴはファーネス法により製造されたもので、ＭＴはサーマル法により製造されたものである。２種以上の併用は余り好ましくない。なるべく粒子径ぞろいで、粒子径分布幅は狭い方が好ましい。
【００２２】
ＤＢＰ吸油量は、２０ｍｌ／１００ｇ〜６３ｍｌ／１００ｇが望ましい。ＤＢＰ吸油量は、カーボンブラックのストラクチャー発達の程度を表す。ＪＩＳＫ−６２２１−１９８２で測定する。６３ｍｌ／１００ｇを超えると、抵抗値の電圧依存性が大きくなってしまい、逆にＤＢＰ吸油量が２０ｍｌ／１００ｇ未満であると、抵抗値は電圧依存性が大きくなる。
【００２３】
この発明の実施の形態では、内側層３はスポンジ状又はソリッド状のゴム層で形成され、外側層４は樹脂又はゴムのソリッド状とする。内側層３と、外側層４とは、同一種のカーボンブラックを使用しても、異なる種のものを使用してもよい。
【００２４】
この発明の実施の形態で用いるカーボンブラック入りのシリコーンゴムコンパウンドは、例えば次のようにして調製する。
【００２５】
シリコーンゴムコンパウンドは加硫によって硬化させるが、加硫に先だってシリコーンゴムコンパウンド中に１０質量％〜４５質量％のカーボンブラックを添加する。
【００２６】
シリコーンゴムコンパウンドとしては、ビニル基含有ジメチルシリコーン生ゴム、ビニル基含有メチルフェニルシリコーン生ゴム、又はビニル基含有フルオロシリコーン生ゴム等を主成分とする。
【００２７】
シリコーンゴムコンパウンドには、必要に応じて煙霧質シリカ、沈降性シリカ等の補強性シリカ充填剤を添加し、さらに加硫硬化に必要な加硫剤を添加してなる。加硫剤としては、１分子中に珪素原子と結合する水素原子を２個以上有するオルガノハイドロジェンポリシロキサンと触媒量の白金系触媒とを添加する。また常温でのスコーチを防止する目的で、反応制御剤を適宜添加してもよい。さらに、加硫剤として過酸化物を補助的に併用するのも物性向上に効果がある。加硫剤となる過酸化物には、ベンゾイルパーオキサイド、ビス−２，４−ジクロロベンゾイルパーオキサイド、ジクミルパーオキサイド、ジ−ｔ−ブチルパーオキサイド、２，５−ジメチル−２，５−ビス（ｔ−ブチルパーオキシ）ヘキサン等が例示される。また、耐熱性向上剤や硬度を調整するために非補強性シリカを添加してもよい。
【００２８】
内側層３を形成する半導電性シリコーンゴム原料は、上記したカーボンブラック入りのシリコーンゴムコンパウンドを用い、発泡剤を添加して発泡させる。発泡剤としては、化学発泡剤が好適に使用できる。例えば重炭酸ナトリウム等の無機発泡剤でもよく、例えばＡＤＣＡ、ＡＩＢＮ等の有機発泡剤でもよい。ただし、有機発泡剤がより好ましい。
【００２９】
有機発泡剤の分解温度は、一般に１００℃〜２００℃である。発泡剤は加硫と同時に発泡させる。その場合、この分解温度は加硫とのバランスがとりやすい。有機発泡剤の場合、添加量は、加硫前の半導電性シリコーンゴムコンパウンドに対し、０．５〜３０質量％の範囲が好ましい。０．５質量％未満では十分に発泡せず、３０質量％を超えると発泡にあまり効果がなく、機械強度が低下してしまう場合もある。添加に際しては、通常用いられる混練方法で混練すればよい。
【００３０】
外側層４を形成する半導電層の原料は、内側層３と同様にシリコーンゴムを使用することができる。シリコーンゴムを使用する場合、内側層３の素材と実質的に同様に考えてよいが、発泡剤は用いない。シリコーンゴムを使用しない例としては、例えばウレタン樹脂を使用するという方法もある。ウレタン樹脂で外側層４を形成するには、導電性ウレタン液を、例えば内側層３の外周に噴霧塗布、乾燥、焼成すればよい。
【００３１】
ゴムロールは例えば次のような方法で製造する。以下の三通りが挙げられる。
(1)  主に、半導電性シリコーンゴム内側層をまず成形し、その後、半導電性外側層を成形する方法。
(2)  半導電性シリコーンゴム内側層と半導電性外側層とを別々に成形し、組み合わせる方法。
(3)  半導電性シリコーンゴムの内側層と半導電性外側層とを一度に成形する方法。
【００３２】
(1)の方法は、内側層を先に成形する。内側層の形成には幾つか方法がある。
【００３３】
導電性軸体と上記半導電性シリコーンゴムコンパウンドを押出機でクロスヘッドを用いて一体押し出し、ＨＡＶ炉、ギアーオーブン、あるいはＩＲ（赤外線）炉で加熱し、シリコーンゴムコンパウンドを加硫発泡させる。
【００３４】
導電性軸体と併せることなく、半導電性シリコーンゴムコンパウンドを単独でチューブ状に押し出し、加熱加硫発泡して半導電性シリコーンゴムのチューブを成形する。得られたチューブを導電性軸体に被せる。
【００３５】
この他にも、射出又はプレス成形するという方法もある。射出成形法では、導電性軸体を成形金型内にセットした後、該金型内に上記半導電性シリコーンゴムコンパウンドを注入して加熱硬化させる。プレス成形法は、導電性軸体と半導電性シリコーン組成物とを金型内で同時に加熱、圧縮して一体成形する。
【００３６】
外側層は、このようにして形成した内側層と組み合わせる。すなわち、導電性軸体と半導電性シリコーンゴムの内側層との一体物を、押出機でクロスヘッドに投入し、内側層の外周を発泡剤を含まない半導電性シリコーンゴムコンパウンドで被覆する。ＨＡＶ炉、ギアーオーブン、あるいはＩＲ（赤外線）炉で加熱加硫する。発泡剤を含まない半導電性シリコーンゴムコンパウンドによる被覆は、例えば、噴霧器による噴霧塗布という方法がある。
【００３７】
(2)の方法の場合、半導電性シリコーンゴムの内側層は上記(1)と同様の方法で成形する。外側層の成形方法が(1)と異なる。外側層の成形は次のようにして行う。
【００３８】
半導電性シリコーンゴムコンパウンドを押し出してチューブを成形し、これを所定のサイズにカットする。カットしたチューブを半導電性シリコーンゴムの内側層に被覆する。
【００３９】
外側層を単独で射出又はプレス成形するという方法もある。射出成形は、導電性軸体を成形金型内にセットし、該金型内に上記半導電性シリコーンゴムコンパウンドを注入して加熱硬化させる。プレス成形は、導電性軸体と半導電性シリコーン組成物とを金型内で同時に加熱、圧縮する。得られた射出又はプレス成形体から導電性軸体を抜き出し、チューブを得る。これを半導電性シリコーンゴムの内側層に被覆する。
【００４０】
(3)の方法では、２色成形のクロスヘッドを備えた押出機を用いる。すなわち、２色成形押出機で、ソリッドゴム用のゴムコンパウンドとスポンジ用のゴムコンパウンドとを、一度に押し出す。導電性軸体は、２層のチューブを成形し、そのチューブに挿入する。あるいは、導電性軸体と同時に押し出しして一体成形してもよい。
【００４１】
接着方法等に関しては(1)の方法と同様である。
【００４２】
外側層を、ウレタン樹脂などで成形した場合、ゴムロールは、成形後にギアーオーブン等を用いて二次加硫を行い物性の安定化を図る。二次加硫温度は、１００〜２２５℃の範囲が好ましい。また、このゴムロールは、外周面を円筒研削盤により表面研磨し、所望の製品外径値に仕上げる。
【００４３】
このような半導電性ゴムロールは、印刷機などの現像装置などで、例えば転写ロール２０として例えば次のように組み込む。半導電性ゴムロールを転写ロール２０として組み込んだ複写機の概念の一例を図３示す。
【００４４】
原版載置面１１を有するハウシング３０を設け、その上方に発光ダイオードアレイヘッド１２を設けてある。ハウシング３０内には、発光ダイオードが原版に照射した光の反射光に磁気的に反応して静電気を帯びる帯電ロール１３を設けてある。帯電ロール１３は、感光ドラム１４と接しており、原版の図柄に対応するまだら模様の静電気帯電領域を感光ドラム１４に転写する。感光ドラム１４は現像ロール１５と接している。現像ロール１５はＥＰカートリッジ１６の中にある。ＥＰカートリッジ１６の中には、トナー搬送ロール１７、トナーカートリッジ１８も設けてある。現像ロール１５は、トナー搬送ロール１７を介してトナーカートリッジ１８からトナーの伝達を受ける。感光ドラム１４は、まだら模様状の帯電部分に現像ロール１５からトナーの付着を受ける。トナーの付着を受ける感光ドラム１４は、印刷紙１９の搬送路を挟んで高温の転写ロール２０と向き合っている。搬送路上のその下流には、高温の定着ロール１０ａと加圧ロール１０ｂとを互いに向き合わせて設けてある。感光ドラム１４は更にクリーニングロール２１とも接している。
【００４５】
印刷紙１９は、感光ドラム１４と高温の転写ロール２０との間を通り抜ける間、感光ドラム１４からまだら模様状にトナーの転写を高温下で受ける。トナーの転写を受けた印刷紙１９は更に定着ロール１０ａと加圧ロール１０ｂの間で高電圧・高温状態で加圧され、トナーは印刷紙１９に定着する。感光ドラム１４は、印刷紙１９にトナーを転写後、過剰トナーがなお残留していればこれをクリーニングロール２１で除去する。
【００４６】
以下、実施例を説明する。
【実施例１】
【００４７】
導電性シリコーンゴムコンパウンドを調合し、内側層を形成し、次いで外側層を形成して半導電性ゴムロールを製造した。内側層の形成にあたっては、半導電ロール原体Ａを成形し、その半導電ロール原体Ａを加工して半導電ロール原体Ｂを成形するという順序で行った。
【００４８】
内側層の抵抗値は１．０×１０７Ωになることを目標とし、外側層の抵抗値は１．０×１０４Ωになることを目標とした。外側層は、主剤、導電剤、ＥＮ−２（硬化剤）とからなり、抵抗値は主剤と導電剤の比率を変えることによって調整した。
【００４９】
シリコーンゴムコンパウンド「ＫＥ−５５１Ｕ」（信越化学株式会社製、商品名）と、導電性カーボン「ＨＴＣ＃２０」（平均粒径８０ｎｍ、新日化カーボン株式会社製、製品名）で導電性シリコーンゴムコンパウンドを調合した。導電性カーボンは２６質量％とした。カーボンの平均粒子径は８０ｎｍ、ＤＢＰ吸油量は２８ｍｌ／１００ｇだった。
【００５０】
得られたこの導電性シリコーンゴムコンパウンド１００．０質量部に対し、オルガノハイドロジエンポリシロキサン２．０質量部、触媒として塩化白金酸、分散補助剤として球状粒子（シリコーンゴムボール）を加え、導電性シリコーンゴム配合物を調製した。
【００５１】
金属製軸体（φ９×３００ｍｍ，ＳＵＳ２２に無電解ニッケルメッキを施したもの）をトルエンで洗浄しプライマー処理した。プライマー処理したこの金属製軸体を、ギアーオーブンにて１５０℃で３０分乾燥機にて焼成処理し、常温で３０分以上冷却した。プライマー処理した金属製軸体とシリコーンゴム配合物とを、押出成形機で一体分出して、それをＩＲ炉で２５０〜４００℃、３〜５分間焼成処理し、半導電ロール原体Ａを成形した。
【００５２】
得られた半導電ロール原体Ａを２００〜２２５℃のギアーオーブンで４〜２１時間焼成処理し、１時間常温で放置した。その後、帯電トナー式電子写真プリンター（以下、試験機と記す）で用いられている帯電ロールと同様の外径に研削し、半導電ロール原体Ｂを得た。研削した半導電ロール原体Ｂのロール表面をアルコールで洗浄し、紫外線照射処理を５〜１０分行い、内側層を形成した。
【００５３】
内側層が表に露われているこの段階で内側層の抵抗値を測定したところ、１．２０×１０７Ωであることが分かった。
【００５４】
所定の導電性ウレタン液を噴霧器にて塗布し、１０分間常温で放置した。その後、１５０℃で３０分乾燥焼成処理し、常温にて１時間以上冷却し内側層の外側に外側層が形成された半導電性ゴムロールを得た。なお、導電性ウレタン液には、硬化時に抵抗値１．０×１０４Ωを具現する素材を選択した。導電性ウレタンの抵抗測定は、所定のサンプルを成形して行う。サンプルの成形は次のように行う。上記の半導電ロール原体Ｂと形状が同一で長さ・外径も同寸の金属製軸体に、噴霧器で導電性ウレタン液を噴霧し、１０分間常圧で放置、その後１５０℃で３０分間乾燥して焼成処理し、常温で１時間以上冷却した。得られたサンプルを内側層の抵抗値測定方法と同様の方法で測定した。アドバンテスト社製の抵抗測定装置Ｒ８３４０Ａで、５００Ｖ１秒間通電した値である。
【００５５】
得られた結果を表１に示す。
【００５６】
得られた半導電性ゴムロールを試験機に組込み、ハーフトーン印字（全体灰色の印字）試験を行った。かすれ部分がない優れた印字効果が発現した。内層・外層の抵抗値、印字試験の結果も合わせて表１に記す。
【実施例２】
【００５７】
抵抗値１．０×１０４Ωに代え、硬化時に９．６×１０２Ωを具現する導電性ウレタン液を選択した以外は実施例１と同様にし、帯電ロールを成形した。得られた帯電ロールを試験機に組込み、ハーフトーン印字試験を行った。結果を表１に記す。
【実施例３】
【００５８】
抵抗値１．０×１０４Ωに代え、硬化時に１．１×１０６Ωを具現する導電性ウレタン液を選択した以外は実施例１と同様にし、帯電ロールを成形した。得られた帯電ロールを試験機に組込み、ハーフトーン印字試験を行った。結果を表１に記す。
【実施例４】
【００５９】
内層・外層の抵抗値、カーボンブラックの混合率をいずれも表１に示す数値とした外は実施例１と同様にし、帯電ロールを成形した。得られた帯電ロールを試験機に組込み、ハーフトーン印字試験を行った。結果を表１に記す。
【実施例５】
【００６０】
内層・外層の抵抗値、カーボンブラックの混合率をいずれも表１に示す数値とした外は実施例１と同様にし、帯電ロールを成形した。得られた帯電ロールを試験機に組込み、ハーフトーン印字試験を行った。結果を表１に記す。
（比較例１，２）
【００６１】
内層・外層の抵抗値、カーボンブラックの混合率をいずれも表１に示す数値とした外は実施例１と同様にし、帯電ロールを成形した。得られた帯電ロールを試験機に組込み、ハーフトーン印字試験を行った。結果を表２に記す。
（比較例３）
【００６２】
カーボンの使用量はゼロとした外は、実施例１と同様にし、帯電ロールを成形した。内側層が表に露われている段階で内側層の抵抗値を測定したところ、測定可能な数値が現れず、値の確認はできないことが分かった。
【００６３】
実施例１と同様に更に外側層を形成して印字試験を行った。印字が不可能であることが分かった。結果を表２に記す。
【００６４】
【表１】
2005173444.tif 000002
【００６５】
【表２】
2005173444.tif 000003
【００６６】
比較例３は半導電ロールＢの抵抗値で測定可能な値が出なかったため、データ及び試験結果を表示しない。
〔印字試験方法〕
【００６７】
レーザービーム方式のプリンター（試験機）の帯電ロール部分に、実施例及び比較例で製造したロールを組み込み、ハーフトーン印字（全体灰色の印字）を行い、印字部分がかすれていないか（印字濃度のムラ）を目視で確認した。
【００６８】
記号の意味は下記の通りである。◎と○が製品として使用できるものである。
◎……かすれ部分がない
○……ほとんどかすれ部分がない
△……ややかすれ部分がある
×……かすれ部分が多い
【００６９】
表１，２から、実施例１〜７はいずれも優れた印字効果が発現していることが分かった。比較例１〜３は、印字効果が十分でないことが分かった。
【００７０】
導電性軸体の周囲に半導電性の層を断面同心円状に二層以上円筒状に重ねており、印加電圧１００〜１０００Ｖの電圧域で測定した場合、直接接し合う二つの層の内側層の抵抗値が５．０×１０４Ωから１．０×１０１０Ωの範囲であり、その外側の層の抵抗値が前記内側層の抵抗値に対して１．０×１０−６倍から２．０×１０−１倍であると、優れた効果を発揮する半導電性ゴムロールが得られることが分かった。特に１００Ｖ〜１０００Ｖの領域で優れた印刷結果を実現する。
【図面の簡単な説明】
【００７１】
【図１（ａ）】実施の形態のゴムロールの一例を示す部分正面図である。
【図１（ｂ）】実施の形態のゴムロールの一例を示す横断図面である。
【図２】ゴムロールの抵抗値の測定方法を示す説明図である。
【図３】複写機の概念の一例を示す図である。
【符号の説明】
【００７２】
１  ゴムロール
２  導電性軸体
３  内側層
４  外側層
５  ゴムロール支持部材
６  回転電極支持部材
７  金属製回転電極
８  抵抗計
２０  転写ロール
３０  ハウシング
【図１（ａ）】
2005173444.tif 000004
【図１（ｂ）】
2005173444.tif 000005
【図２】
2005173444.tif 000006
【図３】
2005173444.tif 000007